(57)【要約】      （修正有）【課題】高いエネルギー密度と共に、高温充放電サイクルにおける放電容量の低下及び内部抵抗の上昇を抑制できるリチウムイオン二次電池を提供する。【解決手段】正極活物質としてリチウム遷移金属複合酸化物を含有する正極と、負極活物質を含有する負極と、非水溶媒に電解質を溶解してなる非水電解液とを有するリチウムイオン二次電池である。正極活物質としては、Ｌｉ／Ｌｉ+電極を基準電位とした、放電電位４．５Ｖ以上に放電曲線の平坦部を示す高電圧正極活物質を少なくとも含有する。非水電解液においては、電解質として、Ｌｉ塩からなる第１電解質と下記の一般式（１）で表される第２電解質とが非水溶媒に溶解されている。2008288049.tif 000016【選択図】なし【特許請求の範囲】
【請求項１】
正極活物質として少なくともリチウムと遷移金属とを含有するリチウム遷移金属複合酸化物を含有する正極と、負極活物質を含有する負極と、非水溶媒に電解質を溶解してなる非水電解液とを有するリチウムイオン二次電池において、
上記正極活物質としては、Ｌｉ／Ｌｉ+電極を基準電位とした放電電位４．５Ｖ以上に、放電曲線の平坦部を示す高電圧正極活物質を少なくとも含有し、
上記非水電解液においては、上記電解質として、Ｌｉ塩からなる第１電解質と、下記の一般式（１）で表される第２電解質とが上記非水溶媒に溶解されていることを特徴とするリチウムイオン二次電池。
【化１】
2008288049.tif 000011
｛但し、Ｍは、遷移金属、周期律表のIII族、IV族、又はV族元素、Ａa+は、金属イオン、プロトン、又はオニウムイオン、ａは１〜３、ｂは１〜３、ｐはｂ／ａ、ｍは１〜４、ｎは０〜８、ｑは０又は１をそれぞれ表し、Ｒ1は、Ｃ1〜Ｃ10のアルキレン、Ｃ1〜Ｃ10のハロゲン化アルキレン、Ｃ6〜Ｃ20のアリーレン、又はＣ6〜Ｃ20のハロゲン化アリーレン（これらのアルキレン及びアリーレンはその構造中に置換基、ヘテロ原子を持ってもよく、またｍ個存在するＲ1はそれぞれが結合してもよい。）、Ｒ2は、ハロゲン、Ｃ1〜Ｃ10のアルキル、Ｃ1〜Ｃ10のハロゲン化アルキル、Ｃ6〜Ｃ20のアリール、Ｃ6〜Ｃ20のハロゲン化アリール、又はＸ3Ｒ3（これらのアルキル及びアリールはその構造中に置換基、ヘテロ原子を持ってもよく、またｎ個存在するＲ2はそれぞれが結合して環を形成してもよい。）、Ｘ1、Ｘ2、Ｘ3は、Ｏ、Ｓ、又はＮＲ4、Ｒ3、Ｒ4は、それぞれが独立で、水素、Ｃ1〜Ｃ10のアルキル、Ｃ1〜Ｃ10のハロゲン化アルキル、Ｃ6〜Ｃ20のアリール、Ｃ6〜Ｃ20のハロゲン化アリールをそれぞれ示す（これらのアルキル及びアリールはその構造中に置換基、ヘテロ原子を持ってもよく、また複数個存在するＲ3、Ｒ4はそれぞれが結合して環を形成してもよい。）。｝
【請求項２】
請求項１において、上記第１電解質としては，ＬｉＰＦ6，ＬｉＣｌＯ4，ＬｉＢＦ4，ＬｉＡｓＦ6，及びＬｉＳｂＦ6から選ばれる少なくとも１種のリチウム塩が採用されていることを特徴とするリチウムイオン二次電池。
【請求項３】
請求項１又は２において、上記一般式（１）で表される上記第２電解質において、Ａa+は、Ｌｉ+、Ｎａ+、Ｋ+から選ばれる少なくとも一種であり、Ｍは、Ａｌ、Ｂ、Ｖ、Ｔｉ、Ｓｉ、Ｚｒ、Ｇｅ、Ｓｎ、Ｃｕ、Ｙ、Ｚｎ、Ｇａ、Ｎｂ、Ｔａ、Ｂｉ、Ｐ、Ａｓ、Ｓｃ、Ｈｆ、またはＳｂのいずれかであることを特徴とするリチウムイオン二次電池。
【請求項４】
請求項１〜３のいずれか一項において、上記一般式（１）で表される上記第２電解質としては、下記の式（２）〜（５）で表される少なくとも１種の化合物が採用されていることを特徴とするリチウムイオン二次電池。
【化２】
2008288049.tif 000012
【化３】
2008288049.tif 000013
【化４】
2008288049.tif 000014
【化５】
2008288049.tif 000015
【請求項５】
請求項１〜４のいずれか一項において、上記一般式（１）で表される上記第２電解質は、上記式（４）で表される化合物であることを特徴とするリチウムイオン二次電池。
【請求項６】
請求項１〜５のいずれか一項において、上記非水電解液中には、上記第１電解質と上記第２電解質とが、モル比で、第１電解質：第２電解質＝９８〜２０：２〜８０となるように添加されていることを特徴とするリチウムイオン二次電池。
【請求項７】
請求項１〜６のいずれか一項において、上記高電圧正極活物質としては、一般式（６）Ｌｉx(ＡyＭｎ2-y)Ｏ4（Ａは、Ｌｉ、Ｍｇ、及び遷移金属元素から選ばれる少なくとも１種の金属元素、０＜ｘ≦１．２、０＜ｙ≦１）で表されるスピネル型構造のリチウムマンガン系酸化物が採用されていることを特徴とするリチウムイオン二次電池。
【請求項８】
請求項１〜７のいずれか一項において、上記一般式（６）における金属元素Ａは、Ｌｉ、Ｍｇ、Ｔｉ、Ｃｒ、Ｆｅ、Ｃｏ、Ｎｉ、Ｃｕ、及びＭｏから選ばれる少なくとも１種であることを特徴とするリチウムイオン二次電池。
【発明の詳細な説明】
【技術分野】
【０００１】
本発明は、電解液として、有機溶媒等の非水溶媒に電解質を溶解してなる非水電解液を含有するリチウムイオン二次電池に関する。
【背景技術】
【０００２】
非水電解液を用いたリチウムイオン二次電池は、高電圧でエネルギー密度が高く、小型化・軽量化が図れることから、パソコンや携帯電話等を中心に情報通信機器の分野で実用が進み、広く一般に普及するに至っている。また他の分野では、環境問題及び資源問題から電気自動車の開発が急がれる中、リチウムイオン二次電池をハイブリッド自動車用の電池として用いることが検討されている。車載用電池等の用途においては、例えば−３０℃程度から６０℃程度までの温度条件下において、繰り返し充放電しても、容量劣化が小さく、内部抵抗の増加率が小さいリチウムイオン二次電池が求められている。
【０００３】
リチウムイオン二次電池は、正極と、負極と、これらの正極及び負極間でリチウムイオンを移動させる非水電解液とを主要な構成としてなっている。具体的には、例えば正極には、正極活物質としてＬｉＣｏＯ2、ＬｉＮｉＯ2、ＬｉＭｎ2Ｏ4、及びそれらの誘導体等のリチウム遷移金属複合酸化物を用い、負極に、負極活物質として黒鉛やコークス等の炭素材料を用いた電池がある。また、電解液としては、鎖状カーボネートと環状カーボネートとの有機混合溶媒にＬｉＰＦ6等のＬｉ塩を溶解した非水電解液が用いられている。
【０００４】
現行のリチウムイオン二次電池においては、４Ｖ付近に作動電圧を示す正極活物質が広く用いられている。より高いエネルギー密度を実現するために、４．５Ｖ以上の領域に作動電圧を有する所謂５Ｖ系材料からなる正極活物質を有するリチウムイオン二次電池が開発されている（特許文献１及び２参照）。
【０００５】
しかしながら、上記のごとく、５Ｖ系材料からなる正極活物質を用いたリチウムイオン二次電池においては、高エネルギー密度を実現できる反面、耐久性が低下するという問題があった。即ち、充放電を繰り返し行ったときに、放電容量が低下し易くなり、さらに電池の内部抵抗が上昇し易くなるという問題があった。また、充放電を繰り返したときにおえる放電容量の低下や内部抵抗の上昇は、例えば６０℃程度の高温で起こり易く、高温での使用が想定される自動車等の駆動電源として用いることが困難であるという問題があった。
【０００６】
【特許文献１】特開平１１−７３９６２号公報
【特許文献２】特開２００１−３１９６５３号公報
【発明の開示】
【発明が解決しようとする課題】
【０００７】
本発明はかかる従来の問題点に鑑みてなされたものであって、高いエネルギー密度を発揮できると共に、高温で充放電を繰り返し行ったときにおける放電容量の低下及び内部抵抗の上昇を抑制できるリチウムイオン二次電池を提供しようとするものである。
【課題を解決するための手段】
【０００８】
本発明は、正極活物質として、少なくともリチウムと遷移金属とを含有するリチウム遷移金属複合酸化物を含有する正極と、負極活物質を含有する負極と、非水溶媒に電解質を溶解してなる非水電解液とを有するリチウムイオン二次電池において、
上記正極活物質としては、Ｌｉ／Ｌｉ+電極を基準電位とした放電電位４．５Ｖ以上に、放電曲線の平坦部を示す高電圧正極活物質を少なくとも含有し、
上記非水電解液においては、上記電解質として、Ｌｉ塩からなる第１電解質と、下記の一般式（１）で表される第２電解質とが上記非水溶媒に溶解されていることを特徴とするリチウムイオン二次電池にある（請求項１）。
【化６】
2008288049.tif 000002
｛但し、Ｍは、遷移金属、周期律表のIII族、IV族、又はV族元素、Ａa+は、金属イオン、プロトン、又はオニウムイオン、ａは１〜３、ｂは１〜３、ｐはｂ／ａ、ｍは１〜４、ｎは０〜８、ｑは０又は１をそれぞれ表し、Ｒ1は、Ｃ1〜Ｃ10のアルキレン、Ｃ1〜Ｃ10のハロゲン化アルキレン、Ｃ6〜Ｃ20のアリーレン、又はＣ6〜Ｃ20のハロゲン化アリーレン（これらのアルキレン及びアリーレンはその構造中に置換基、ヘテロ原子を持ってもよく、またｍ個存在するＲ1はそれぞれが結合してもよい。）、Ｒ2は、ハロゲン、Ｃ1〜Ｃ10のアルキル、Ｃ1〜Ｃ10のハロゲン化アルキル、Ｃ6〜Ｃ20のアリール、Ｃ6〜Ｃ20のハロゲン化アリール、又はＸ3Ｒ3（これらのアルキル及びアリールはその構造中に置換基、ヘテロ原子を持ってもよく、またｎ個存在するＲ2はそれぞれが結合して環を形成してもよい。）、Ｘ1、Ｘ2、Ｘ3は、Ｏ、Ｓ、又はＮＲ4、Ｒ3、Ｒ4は、それぞれが独立で、水素、Ｃ1〜Ｃ10のアルキル、Ｃ1〜Ｃ10のハロゲン化アルキル、Ｃ6〜Ｃ20のアリール、Ｃ6〜Ｃ20のハロゲン化アリールをそれぞれ示す（これらのアルキル及びアリールはその構造中に置換基、ヘテロ原子を持ってもよく、また複数個存在するＲ3、Ｒ4はそれぞれが結合して環を形成してもよい。）。｝
【０００９】
本発明のリチウムイオン二次電池は、上記正極活物質として、Ｌｉ／Ｌｉ+電極を基準電位とした放電電位４．５Ｖ以上に、放電曲線の平坦部を示す高電圧正極活物質を少なくとも含有する。
そのため、上記リチウムイオン二次電池は、高いエネルギー密度を発揮することができる。
【００１０】
また、上記非水電解液中には、上記電解質として、Ｌｉ塩からなる第１電解質と、上記の一般式（１）で表される第２電解質とが溶解している。該第２電解質は、その少なくとも一部が、充放電時に電極上で分解し、電極上に安定な被覆物を形成することができる。該被覆物は、高電圧領域においても形成されうる。その結果、充放電を繰り返し行ってもスムーズなリチウムイオンの挿入脱離が可能になり、高温で充放電を繰り返したときにおける容量の低下や内部抵抗の上昇を抑制することができる。また、上記高電圧正極活物質を用いた場合には、一般に、充放電を繰り返し行ったときに、リチウムイオンのスムーズな挿入脱離が妨げられやすくなるが、本発明においては、上記のごとく、上記第２電解質が高電圧領域においても安定な上記被覆物を形成することができるため、上記リチウムイオン二次電池は、充放電を繰り返し行っても優れた放電容量及び出力を示すことができる。
【００１１】
また、一般に、リチウム塩としてＬｉＰＦ6等のフッ素元素を含有する電解質を用いた場合には、非水電解液中に微量の水分が混入した際に、加水分解によってＨＦが生成するおそれがある。このＨＦは、電極を腐食し、容量や出力などの電池特性を劣化させてしまうおそれがある。本発明のリチウムイオン二次電池においては、上記一般式（１）で表される上記第２電解質を含有しており、該第２電解質がＨＦの発生を抑制することができると共に、例えＨＦが発生したとしてもＨＦを捕獲することができる。そのため、充放電を繰り返し行った場合においても、放電容量の低下や内部抵抗の上昇を抑制することができる。
【００１２】
以上のように、本発明によれば、高いエネルギー密度を発揮できると共に、高温で充放電を繰り返し行ったときにおける放電容量の低下及び内部抵抗の上昇を抑制できるリチウムイオン二次電池を提供することができる。
【発明を実施するための最良の形態】
【００１３】
次に、本発明の好ましい実施の形態について説明する。
本発明のリチウムイオン二次電池は、正極活物質として少なくともリチウムと遷移金属とを含有するリチウム遷移金属複合酸化物を含有する正極と、負極活物質を含有する負極と、非水溶媒に電解質を溶解してなる非水電解液とを有する。
上記リチウムイオン二次電池は、例えば上記正極及び上記負極と、これらの正極と負極との間に狭装されるセパレータと、正極と負極との間でリチウムを移動させる上記非水電解液等とを主要構成要素として構成することができる。
【００１４】
まず、上記正極について説明する。
正極は、例えば正極集電体と、その表面に形成された正極活物質層とによって構成することができる。上記正極活物質層は、上記正極活物質に、結着材と、導電性を向上させるためのカーボン等の導電助剤とを混合し、分散材として適当な溶媒を加えてペースト状又はスラリー状にした正極合材を、上記正極集電体の表面に塗布、乾燥し、その後圧縮することにより形成することができる。
また、上記正極としては、上記正極合材をプレス成形して得られるペレット電極等を用いることもできる。
【００１５】
上記正極活物質としては、Ｌｉ／Ｌｉ+電極を基準電位とした放電電位４．５Ｖ以上に、放電曲線の平坦部を示す高電圧正極活物質を少なくとも含有する。
ここで、「平坦部」は、上記高電圧正極活物質中に含まれるリチウムイオンを全て放出したと仮定し、そのときに算出される容量を理論容量とし、理論容量を放出するまでに１０時間を要する電流値で電池を放電させたときに、Ｌｉ／Ｌｉ+電極を基準電位とした放電電位４．５Ｖ以上に正極活物質１ｇあたり２０ｍＡｈ以上の放電容量を示す状態を意味する。
【００１６】
具体的には、例えば次の電気化学試験を行うことにより、「平坦部」を有する高電圧正極活物質を特定することができる。
「電気化学試験」
即ち、まず、正極活物質を含有するペースト状又はスラリー状の正極合材を作製し、該正極合材を正極集電体に塗布し乾燥する。次いで、プレス成形し、所定の形状及び大きさに切断してシート状の正極を作製する。一方、リチウム金属シートを所定の形状及び大きさに切断してシート状の負極を作製する。次いで、正極と負極との間にセパレータを挟んでサンドイッチ状の電極体を作製し、この電極体を例えばコイン型等の電池ケースに配置する。電池ケース内に非水電解液を含浸させて電池ケースを密閉し、電池を形成する。
次いで、正極中に含まれる正極活物質の理論容量を算出し、さらにこの理論容量を１０時間で放電する電流値を算出する。次に、この電流値（電流密度）で電池を放電させたときの容量と放電電位を測定し、放電電位４．５Ｖ以上に２０ｍＡｈ／ｇ以上の放電容量を有するか否かの判定を行う。放電電位４．５Ｖ以上に２０ｍＡｈ／ｇ以上の放電容量を有する正極活物質は、平坦部を有する高電圧正極活物質であると判定し、放電電位４．５Ｖ以上に２０ｍＡｈ／ｇ以上の放電容量を有さない正極活物質は、平坦部を有さない活物質であると判定することができる。
【００１７】
上記高電圧正極活物質としては、一般式（６）Ｌｉx(ＡyＭｎ2-y)Ｏ4（Ａは、Ｌｉ、Ｍｇ、及び遷移金属元素から選ばれる少なくとも１種の金属元素、０＜ｘ≦１．２、０＜ｙ≦１）で表されるスピネル型構造のリチウムマンガン系酸化物が採用されていることが好ましい（請求項７）。
上記一般式（６）で表される上記リチウムマンガン系酸化物は、４．５Ｖ以上で比較的安定に充放電反応を進行させることができる。そのためこの場合には、上記リチウムイオン二次電池の出力を向上させることができると共に、充放電を繰り返し行ったときにおける容量及び出力等の電池特性の劣化をより抑制することができる。
【００１８】
また、上記一般式（６）における金属元素Ａは、Ｌｉ、Ｍｇ、Ｔｉ、Ｃｒ、Ｆｅ、Ｃｏ、Ｎｉ、Ｃｕ、及びＭｏから選ばれる少なくとも１種であることが好ましい（請求項８）。
この場合には、上記一般式（６）で表される上記リチウムマンガン系酸化物の充放電挙動の安定性をより向上させることができる。そのためこの場合には、上記リチウムイオン二次電池の充放電をより一層安定に行うことができる。
【００１９】
上記導電助剤は、正極合材の導電性を向上させるために配合される添加物である。上記導電助剤としては、例えばカーボンブラック、グラファイト等のカーボン粉末を用いることができる。
【００２０】
上記結着材は、上記活物質粒子間を連結したり、例えば上記正極活物質層を上記集電体に繋ぎ止める役割を果たすものであり、高分子材料が用いられる。該高分子材料には、上記非水電解液に用いられる上記非水溶媒に対する耐性、電池反応が進行する電位に対する安定性、及び耐熱性等が要求される。そのため、上記結着材の高分子材料としては、例えばポリフッ化ビニリデン等のフッ素樹脂、スチレン−ブタジエン系ゴム、ポリアクリロニトリル等を用いることができる。これらの高分子材料は、１種を単独で用いることもできるが、２種以上を併用することもできる。
また、上記正極活物質及び上記結着材を分散させる溶剤としては、例えばＮ−メチル−２−ピロリドン等の有機溶剤を用いることができる。
【００２１】
また、上記正極集電体としては、アルミニウム、チタン等の金属又はその合金等を用いることができる。好ましくは、アルミニウム又はその合金を用いることがよい。アルミニウム又はアルミニウム合金は軽量であるため、この場合には、エネルギー密度を向上させることができる。
【００２２】
上記正極合材は、上記正極活物質を５０〜９８重量％、上記導電助剤を３０〜１重量％、上記結着材を２０〜１重量％含有することが好ましい。上記正極活物質が５０重量％未満の場合には、容量等の電池性能が低下するおそれがある。一方、９８重量％を越える場合には、結着材量が不充分になって正極活物質の粒子が十分に結着されず、例えば上記正極活物質層を上記正極集電体上に形成して正極を構成する場合に、正極活物質の粒子が上記正極活物質層から滑落したり、導電助剤量が不充分になって導電性が低下するおそれがある。また、上記導電助剤が３０重量％を超える場合には、正極活物質量が不十分になって容量等の電池性能が低下したり、結着材量が不十分になって正極活物質の粒子が滑落するおそれがある。一方、導電助剤が１重量％未満の場合には、導電性が不十分になるおそれがある。また、上記結着材が２０重量％を越える場合には、正極活物質量が不十分になって容量等の電池性能が低下したり、導電助剤量が不充分になって導電性が低下するおそれがある。また、結着材が１重量％未満の場合には、正極活物質の粒子が十分に結着されず、滑落するおそれがある。
より好ましくは、上記正極合材は、上記正極活物質を７０〜９６重量％、上記導電助剤を１５〜２重量％、上記結着材を１５〜２重量％含有することがよい。
【００２３】
次に、負極について説明する。
負極は、例えば負極集電体と、その表面に形成された負極活物質層とによって構成することができる。上記負極活物質層は、負極活物質に必要に応じて導電助剤やバインダーを混合し、分散材として適当な溶媒を加えてペースト状又はスラリー状にした負極合材を、負極集電体の表面に塗布、乾燥し、その後に圧縮することにより形成することができる。
また、上記負極としては、上記負極合材をプレス成形して得られるペレット電極等を用いることもできる。
【００２４】
上記負極活物質としては、リチウムを吸蔵・放出可能な化合物又は炭素系材料等を用いることができる。
上記炭素系材料としては、例えばハードカーボン、ソフトカーボン等を用いることができる。また、これらのカーボンと、天然又は人造の黒鉛、メソカーボンマイクロビーズ（ＭＣＭＢ）、メソフェーズピッチ系炭素繊維、気相法炭素化繊維、フェノール樹脂等の有機化合物焼成体、コークス等とを混合したものを用いることができる。
【００２５】
また、負極活物質としては、例えばチタン酸化物、スズ系合金、ケイ素系合金、及び金属酸化物微粒子等を用いることができる。
【００２６】
負極に用いられる上記導電助剤及び上記結着材としては、上記正極の場合と同様のものを用いることができる。また、負極活物質として導電性を有する炭素系材料を用いる場合には、必ずしも導電助剤を用いる必要はない。
また、負極合材中の負極活物質量については、例えば５０〜９９重量％にすることができる。また、上記導電助剤は例えば３０〜０重量％の範囲で加えることができ、上記結着材は、例えば２０〜１重量％の範囲で加えることができる。
【００２７】
また、負極集電体は、例えば金属等の導電性材料からなり、該導電性材料としては、電池反応が進行する電位において、リチウムと合金を形成しない材料を用いることが好ましい。具体的には、例えばニッケル、銅、アルミニウム、チタン、ステンレス等を用いることができる。
【００２８】
また、負極としては、シート状の金属リチウムを用いることもできる。また、シート状の金属リチウムからなる負極活物質をニッケル又はステンレス等からなる負極集電体に圧着して形成した負極を用いることもできる。このときの負極活物質としては，金属リチウムの代わりにリチウム合金、又はＬｉ4Ｔｉ5Ｏ12等のリチウム化合物を用いることもできる。
【００２９】
また、正極と負極との間に狭装される上記セパレータとしては、例えばポリエチレン、ポリプロピレン等のポリオレフィンを原料とする多孔性シート、又は不織布等を用いることができる。
【００３０】
次に、上記非水電解液は、非水溶媒に、電解質として上記第１電解質と上記第２電解質とを溶解してなる。
上記非水溶媒としては、非プロトン性有機溶媒を用いることができる。具体的には、例えばエチレンカーボネート（ＥＣ）、プロピレンカーボネート（ＰＣ）等の環状カーボネート類、ジエチルカーボネート（ＤＥＣ）、エチルメチルカーボネート（ＥＭＣ）等の鎖状カーボネート、γ-ブチルラクトン（ＧＢＬ）、γ-バレロラクトン（ＧＶＬ）等のラクトン類、アセトニトリル等のニトリル類、酢酸メチル、ギ酸メチル、プロピオン酸メチル、プロピオン酸エチル等のエステル類、テトラヒドロフラン、２−メチルテトラヒドロフラン、１，４−ジオキサン、１，２−ジメトキシエタン、１，２−ジエトキシエタン等のエーテル類、ジメチルホルムアミド等のアミド類等を用いることができる。これらは単独で用いることもできるが、二種以上を混合して用いることもできる。
【００３１】
上記第１電解質は、Ｌｉ塩からなる。
好ましくは、上記第１電解質としては，ＬｉＰＦ6，ＬｉＣｌＯ4，ＬｉＢＦ4，ＬｉＡｓＦ6，及びＬｉＳｂＦ6から選ばれる少なくとも１種のリチウム塩が採用されていることがよい（請求項２）。
この場合には、上記非水電解液のイオン伝導度が比較的高くなり、電気化学的に安定化させることができる。もっとも好ましくは、上記第１電解質としては，ＬｉＰＦ6を用いることがよい。
【００３２】
また、上記第２電解質としては、上記一般式（１）で表される化合物が用いられている上記第２電解質は、上記非水電解液中では少なくとも部分的に電離しており、カチオン（一般式（１）におけるＡa+）と、アニオン（一般式（１）におけるＡa+以外の部分）とになっている。
【００３３】
上記一般式（１）におけるＡa+としては、例えばリチウムイオン、ナトリウムイオン、カリウムイオン、マグネシウムイオン、カルシウムイオン、バリウムイオン、セシウムイオン、銀イオン、亜鉛イオン、銅イオン、コバルトイオン、鉄イオン、ニッケルイオン、マンガンイオン、チタンイオン、鉛イオン、クロムイオン、バナジウムイオン、ルテニウムイオン、イットリウムイオン、ランタノイドイオン、アクチノイドイオン、テトラブチルアンモニウムイオン、テトラエチルアンモニウムイオン、テトラメチルアンモニウムイオン、トリエチルメチルアンモニウムイオン、トリエチルアンモニウムイオン、ピリジニウムイオン、イミダゾリウムイオン、プロトン、テトラエチルホスホニウムイオン、テトラメチルホスホニウムイオン、テトラフェニルホスホニウムイオン、トリフェニルスルホニウムイオン、トリエチルスルホニウムイオン等が挙げられる。
【００３４】
また、上記一般式（１）において、Ａa+のカチオンの価数ａは１〜３である。ａが３より大きい場合には、上記第２電解質の結晶格子エネルギーが大きくなるため、上記有機溶媒に溶解するのが困難になる。そのため、最も好ましくはａ＝１である。このようなカチオンＡa+としては、リチウムイオン、カリウムイオン、ナトリウムイオン、テトラアルキルアンモニウムイオン、プロトン等がある。
また、同様にアニオンの価数ｂも１〜３であり、ｂ＝１が最も好ましい。
また、カチオンとアニオンの比を表す定数ｐは、両者の価数の比ｂ／ａにより必然的に決まってくる。
【００３５】
上記第２電解質は、イオン性金属錯体構造をとっており、その中心となるＭは、遷移金属、周期律表のIII族、IV族、又はV族元素から選ばれる。
【００３６】
上記一般式（１）で表される上記第２電解質において、Ａa+は、Ｌｉ+、Ｎａ+、Ｋ+から選ばれる少なくとも一種であり、Ｍは、Ａｌ、Ｂ、Ｖ、Ｔｉ、Ｓｉ、Ｚｒ、Ｇｅ、Ｓｎ、Ｃｕ、Ｙ、Ｚｎ、Ｇａ、Ｎｂ、Ｔａ、Ｂｉ、Ｐ、Ａｓ、Ｓｃ、Ｈｆ、またはＳｂのいずれかであることが好ましい（請求項３）。
この場合には、上記第２電解質の合成が容易となる。
【００３７】
より好ましくは、上記一般式（１）中のＭは、Ａｌ、Ｂ、又はＰがよい。この場合には、上記第２電解質の合成が容易になることに加えて、上記第２電解質の毒性を低くすることができ、また製造コストを低くすることができる。
【００３８】
次に、上記第２電解質（イオン性金属錯体）の配位子の部分について説明する。以下、ここでは上記一般式（１）において、Ｍに結合している有機又は無機の部分を配位子とよぶ。
【００３９】
一般式（１）中のＲ1は、Ｃ1〜Ｃ10のアルキレン、Ｃ1〜Ｃ10のハロゲン化アルキレン、Ｃ6〜Ｃ20のアリーレン、又はＣ6〜Ｃ20のハロゲン化アリーレンから選ばれるものよりなる。これらのアルキレン及びアリーレンはその構造中に置換基、ヘテロ原子を持ってもよい。具体的には、アルキレン及びアリーレン上の水素の代わりに、ハロゲン、鎖状又は環状のアルキル基、アリール基、アルケニル基アルコキシ基、アリーロキシ基、スルホニル基、アミノ基、シアノ基、カルボニル基、アシル基、アミド基、水酸基、また、アルキレン及びアリーレン上の炭素の代わりに、窒素、硫黄、酸素が導入された構造等を挙げることができる。
さらには、Ｒ1が複数存在する場合（ｑ＝１、ｍ＝２〜４の場合）には、それぞれが結合してもよく、例えばエチレンジアミン四酢酸のような配位子を挙げることができる。
【００４０】
Ｒ2は、ハロゲン、Ｃ1〜Ｃ10のアルキル、Ｃ1〜Ｃ10のハロゲン化アルキル、Ｃ6〜Ｃ20のアリール、Ｃ6〜Ｃ20のハロゲン化アリール、又はＸ3Ｒ3から選ばれるものよりなる。これらもＲ1と同様に、アルキル及びアリールはその構造中に置換基、ヘテロ原子を持ってもよく、またＲ2が複数個存在する場合（ｎ＝２〜８の場合）Ｒ2はそれぞれが結合して環を形成してもよい。
好ましくは、Ｒ2としては、電子吸引性の基がよく、特にフッ素がよい。この場合には、上記第２電解質の溶解度や解離度が向上し、これに伴ってイオン伝導度が向上するという効果を得ることができる。さらにこの場合には、耐酸化性が向上し、これにより副反応の発生を防止することができる。
【００４１】
Ｘ1、Ｘ2、Ｘ3は、それぞれ独立で、Ｏ、Ｓ、又はＮＲ4であり、これらのヘテロ原子を介して配位子がＭに結合する。ここで、Ｏ、Ｓ、Ｎ以外で結合することが、不可能ではないが、合成上非常に煩雑なものとなる。上記一般式（１）で表される化合物の特徴として、同一の配位子内におけるＸ1とＸ2によるＭとの結合があり、これらの配位子はＭとキレート構造を形成している。この配位子中の定数ｑは、０又は１である。ｑ＝０の場合には、キレートリングが五員環となり、上記第２電解質の錯体構造が安定化する。そのため、この場合には、上記第２電解質が上記被覆物の形成以外の副反応を起こすことを防止することができる。
【００４２】
Ｒ3、Ｒ4は、それぞれが独立で、水素、Ｃ1〜Ｃ10のアルキル、Ｃ1〜Ｃ10のハロゲン化アルキル、Ｃ6〜Ｃ20のアリール、Ｃ6〜Ｃ20のハロゲン化アリールであり、これらのアルキル及びアリールはその構造中に置換基、ヘテロ原子を持ってもよく、またＲ3、Ｒ4が複数個存在する場合には、それぞれが結合して環を形成してもよい。
【００４３】
また、上述した配位子の数に関係する定数ｍ及びｎは、中心のＭの種類によって決まってくるものであるが、ｍは１〜４、ｎは０〜８である。好ましくはｎは１〜８がよい。
また、上述のＲ1、Ｒ2、Ｒ3、Ｒ4において、Ｃ1〜Ｃ10は炭素数が１〜１０であることを示し、Ｃ6〜Ｃ20は炭素数が６〜２０であることを示す。
【００４４】
次に、上記一般式（１）で表される上記第２電解質としては、下記の式（２）〜（５）で表される少なくとも１種の化合物が採用されていることが好ましい（請求項４）。
【化７】
2008288049.tif 000003
【化８】
2008288049.tif 000004
【化９】
2008288049.tif 000005
【化１０】
2008288049.tif 000006
【００４５】
上記式（２）〜式（５）で表される化合物は、比較的容易に合成することができる。また、上記式（２）〜式（５）で表される化合物を上記第２電解質として用いることにより、上記リチウムイオン二次電池は、内部抵抗の上昇及び容量維持率の低下に対する上述の抑制効果をより顕著に発揮することができる。より好ましくは、上記第２電解質は、式（３）〜（５）のように、一般式（１）における元素ＭとしてＰを含有する化合物であることが好ましい。
【００４６】
特に好ましくは、上記一般式（１）で表される上記第２電解質は、上記式（４）で表される化合物であることがよい（請求項５）。
上記式（４）で表される化合物においては、構造中のキレートリングが対象に配置されているため、錯体構造が安定化する。そのためこの場合には、上記リチウムイオン二次電池の充放電効率及び容量維持率をより向上させることができる。
【００４７】
また、上記第２電解質の合成方法としては、例えば上記式（２）に示した化合物の場合には、非水溶媒中でＬｉＢＦ4と２倍モルのリチウムアルコキシドを反応させた後、シュウ酸を添加して、ホウ素に結合しているアルコキシドをシュウ酸で置換する方法等がある。
【００４８】
また、上記非水電解液中には、上記第１電解質と上記第２電解質とが、モル比で、第１電解質：第２電解質＝９８〜２０：２〜８０となるように添加されていることが好ましい（請求項７）。
上記第１電解質に対する上記第２電解質のモル比が２未満の場合、又は上記第２電解質に対する上記第１電解質のモル比が９８を越える場合には、高温条件下で充放電を繰り返し行ったときにおける上記リチウムイオン二次電池の容量の低下に対する抑制効果が小さくなるおそれがある。一方、上記第１電解質に対する上記第２電解質のモル比が４５を越える場合、又は上記第２電解質に対する上記第１電解質のモル比が５５未満の場合には、リチウムイオン二次電池の初期出力が低下するおそれがある。より好ましくは、第１電解質：第２電解質＝９７〜８０：３〜２０がよく、さらに好ましくは、第１電解質：第２電解質＝９６〜９０〜４〜１０がよい。
【００４９】
また、上記リチウムイオン二次電池の形状としては、例えばシート状の電極（正極及び負極）及びセパレータをスパイラル状にした円筒型、ペレット電極及びセパレータを組み合わせたインサイドアウト構造の円筒型、ペレット電極及びセパレータを積層したコイン型等がある。
【実施例】
【００５０】
（実施例１）
次に、本発明の実施例につき、図１〜図３を用いて説明する。
本例においては、正極に上記高電圧正極活物質を含有し、非水電解液中に上記第１電解質及び上記第２電解質を含有するリチウムイオン二次電池を作製し、その特性を評価する。
【００５１】
まず、３種類の正極活物質を準備し、これらを用いて、図１に示すごとく、コイン型のリチウムイオン二次電池を作製し、その放電電位と容量との関係を調べた。
具体的には、まず、正極活物質として、ＬｉＮｉ0.5Ｍｎ1.5Ｏ4を準備した。この正極活物質８５重量部と、導電材（カーボンブラック）１０重量部と、結着材（ポリフッ化ビニリデン）５重量部とを混合し、混合物に分散材（Ｎ−メチル−２−ピロリドン）を適量添加して分散させて、スラリー状の正極合材を作製した。この正極合材を厚さ２０μｍのアルミニウム箔集電体の片面に塗布し、加熱乾燥させた後、プレス機で圧縮して高密度化させ、シート状の電極板を作製した。この電極板から直径１．６ｃｍの円盤状の電極を切り出し、これを正極７１とした（図１参照）。また、シート状のリチウム金属から直径１．８ｃｍの円盤状のリチウム金属を切り出し、これをステンレス製の集電体に圧着させることにより、負極７２を作製した（図１参照）。次いで、図１に示すごとく、正極７１と負極７２との間に厚さ２５μｍのポリエチレン製のセパレータ７３を狭持し、サンドイッチ構造の電極体７５を作製した。次いで、コインセル用の電池ケース８を準備し、その本体部８１内に電極体７５を配置し、本体部８１内に非水電解液を含浸させた。非水電解液としては、エチレンカーボネートとジエチルカーボネートとをそれぞれ３：７（体積比）の混合比で混合してなる非水溶媒に、電解質ＬｉＰＦ6を１Ｍの濃度で溶解させた電解液を用いた。次いで、電池ケース８の本体部８１の開口部を、キャップ部８２で塞ぎ、本体部８１とキャップ部８２との間の隙間にガスケット７４を配置して電池ケース８を密閉した。このようにして、コイン型のリチウムイオン二次電池７を作製した。これを電池Ｘ１とする。
【００５２】
次いで、電池Ｘ１の正極中に含まれる正極活物質ＬｉＮｉ0.5Ｍｎ1.5Ｏ4の理論容量１４７ｍＡｈ／ｇを１０時間で放電するのに必要な電流値（電流密度）を算出した。この電流値は、電池Ｘ１における正極中の正極活物質の重量が１４ｍｇであったことから、０．１０ｍＡ／ｃｍ2となる。次に、この電流値０．１０ｍＡ／ｃｍ2でコイン型のリチウムイオン二次電池（電池Ｘ１）を充放電させ、このときの容量と放電電位との関係を調べた。その結果を図２に示す。
【００５３】
また、本例においては、ＬｉＮｉ0.5Ｍｎ1.5Ｏ4の代わりに、ＬｉＦｅ0.5Ｍｎ1.5Ｏ4、及びＬｉＣｏＭｎＯ4をそれぞれ正極活物質として用いて２種類のコイン型のリチウムイオン二次電池（電池Ｘ２、及び電池Ｘ３）を作製した。電池Ｘ２及び電池Ｘ３は、正極活物質として、それぞれＬｉＦｅ0.5Ｍｎ1.5Ｏ4、及びＬｉＣｏＭｎＯ4を用いた点を除いては、上記電池Ｘ１と同様のリチウムイオン二次電池である。これらの電池Ｘ２及び電池Ｘ３についても、電池Ｘ１の場合と同様にして、容量と放電電位との関係を調べた。その結果を図２に示す。
【００５４】
図２より知られるごとく、３種類の正極活物質ＬｉＮｉ0.5Ｍｎ1.5Ｏ4、ＬｉＦｅ0.5Ｍｎ1.5Ｏ4、及びＬｉＣｏＭｎＯ4は、Ｌｉ／Ｌｉ+電極を基準電位とした放電電位４．５Ｖ以上に正極活物質１ｇあたり２０ｍＡｈ以上の放電容量を示す。よって、これらの正極活物質は、Ｌｉ／Ｌｉ+電極を基準電位とした放電電位４．５Ｖ以上に、放電曲線の平坦部を示す高電圧正極活物質であることがわかる。
【００５５】
次に、高電圧正極活物質を正極に含有するリチウムイオン二次電池を作製する。
図３に示すごとく、本例のリチウムイオン二次電池１は、正極２及び負極３を捲回してなるロール状電極体１５を有し、このロール状電極体１５を電池ケース６としての１８６５０型円筒ケースに挿入してなる円筒型の電池である。ロール状電極体１５において、正極２と負極３との間にはセパレータ４が狭装されており、セパレータ４は正極２と負極３との間に狭装された状態で捲回されている。電池ケース６内には、非水電解液が注入されている。
【００５６】
本例のリチウムイオン二次電池１において、正極２は、正極活物質として、高電圧正極活物質のＬｉＮｉ0.5Ｍｎ1.5Ｏ4を含有し、負極３は、負極活物質として黒鉛を含有する。また、非水電解液は、電解質として、ＬｉＰＦ6からなる第１電解質と、式（４）で表される第２電解質を含有している。
【化１１】
2008288049.tif 000007
【００５７】
次に、本例のリチウムイオン二次電池１の製造方法につき、説明する。
まず、正極活物質として、ＬｉＮｉ0.5Ｍｎ1.5Ｏ4を準備し、この正極活物質８５重量部と、導電剤としてのカーボンブラック１０重量部と、結着材としてのポリフッ化ビニリデン５重量部とを混合した。この混合物に、分散剤としてのＮ−メチル−２−ピロリドンを適量添加し、分散剤に混合物を分散させてスラリー状の正極合材を作製した。
【００５８】
この正極合材を厚み２０μｍのアルミニウム箔集電体の両面に、均一に塗布し、加熱乾燥させた。その後、ロールプレスで高密度化し、シート状の正極を作製した。なお、正極活物質の付着量は、集電体の片面あたり約７ｍｇ／ｃｍ2とした。上記のようにして作製したシート状の正極を、幅５２ｍｍ×長さ４５０ｍｍのサイズに切り出し、ロール状電極体１５用の正極２とした（図３参照）。
【００５９】
次に、負極活物質として黒鉛を準備した。この負極活物質９５重量部と、結着材としてのポリフッ化ビニリデン５重量部とを混合し、分散剤としてのＮ−メチル−２−ピロリドンを適量添加し、分散させてスラリー状の負極合材を作製した。この負極合材を厚み１０μｍの銅箔集電体の両面に均一に塗布し、加熱乾燥させた。その後、ロールプレスで高密度化し、幅５４ｍｍ×長さ５００ｍｍの形状に切り出し、シート状の負極３を作製した。負極活物質の付着量は、集電体の片面あたり約５ｍｇ／ｃｍ2とした。
【００６０】
次に、以下のようにして、非水電解液を作製した。
即ち、まずエチレンカーボネート（ＥＣ）とジエチルカーボネート（ＤＥＣ）とを３：７の体積比で混合した有機溶媒に、第１電解質としてのＬｉＰＦ6を濃度１ｍｏｌ／Ｌとなるように加えて第１電解質溶液を作製した。また、エチレンカーボネート（ＥＣ）とジエチルカーボネート（ＤＥＣ）とを３：７の体積比で混合した有機溶媒に、上記の式（４）で表される第２電解質（ＬｉＰＦ2(Ｃ2Ｏ4)2）を濃度１ｍｏｌ／Ｌとなるように加えて第２電解質溶液を作製した。
次いで、上記第１電解質溶液と上記第２電解質溶液とを混合し、非水電解液を作製した。このとき、第１電解質と第２電解質とがそれぞれ９５：５（モル比）となるように混合した。
【００６１】
次に、図３に示すごとく、上記のようにして得られたシート状の正極２及び負極３にそれぞれ正極集電リード２８及び負極集電リード３８を熔接した。
これらの正極２及び負極３の間に、幅５６ｍｍ、厚さ２５μｍのポリエチレン製のセパレータ４を挟み、正極２、負極３、及びセパレータ４を捲回し、スパイラル状のロール電極体１５を作製した。
【００６２】
続いて、このロール電極体１５を、外装缶６２及びキャップ６１よりなる１８６５０型の円筒形状の電池ケース６に挿入した。このとき、電池ケース６のキャップ６１側に配置した正極集電タブ２８５に、正極集電リード２８を熔接により接続すると共に、外装缶６２の底に配置した負極集電タブ３８５に負極集電リード３８を熔接により接続した。
【００６３】
次に、非水電解液を電池ケース６内に含浸させた。そして、キャップ６１の内側にガスケット５を配置すると共に、このキャップ６１を外装缶６２の開口部に配置した。続いて、キャップ６１にかしめ加工を施すことにより電池ケース６を密閉し、円筒型のリチウムイオン二次電池１を作製した。これを電池Ｅ１とする。
【００６４】
また、本例においては、上記電池Ｅ１とは正極活物質の種類及び／又は第２電解質の種類が異なる６種類のリチウムイオン二次電池（電池Ｅ２〜電池Ｅ７）を作製した。
電池Ｅ２は、電池Ｅ１とは異なる第２電解質（ＬｉＰＦ4(Ｃ2Ｏ4)）を用いて作製したリチウムイオン二次電池である。電池Ｅ２は、第２電解質として下記の式３で表される物質（ＬｉＰＦ4(Ｃ2Ｏ4)）を用いた点を除いては上記電池Ｅ１と同様にして作製した。
【化１２】
2008288049.tif 000008
【００６５】
また、電池Ｅ３は、電池Ｅ１とは異なる第２電解質（ＬｉＰ(Ｃ2Ｏ4)3）を用いて作製したリチウムイオン二次電池である。電池Ｅ３は、第２電解質として下記の式５で表される物質（ＬｉＰ(Ｃ2Ｏ4)3）を用いた点を除いては上記電池Ｅ１と同様にして作製した。
【化１３】
2008288049.tif 000009
【００６６】
電池Ｅ４は、電池Ｅ１とは異なる正極活物質（ＬｉＦｅ0.5Ｍｎ1.5Ｏ4）を用いて作製したリチウムイオン二次電池である。電池Ｅ４は、正極活物質としてＬｉＦｅ0.5Ｍｎ1.5Ｏ4を用いた点を除いては、上記電池Ｅ１と同様にして作製した。
また、電池Ｅ５は、電池Ｅ１とは異なる正極活物質（ＬｉＦｅ0.5Ｍｎ1.5Ｏ4）及び第２電解質（ＬｉＰ(Ｃ2Ｏ4)3）を用いて作製したリチウムイオン二次電池である。電池Ｅ５は、正極活物質として（ＬｉＦｅ0.5Ｍｎ1.5Ｏ4）を用い、第２電解質として上記式（５）で表される物質（ＬｉＰ(Ｃ2Ｏ4)3）を用いた点を除いては電池Ｅ１と同様に作製した。
【００６７】
電池Ｅ６は、電池Ｅ１とは異なる正極活物質（ＬｉＣｏＭｎＯ4）を用いて作製したリチウムイオン二次電池である。電池Ｅ６、正極活物質としてＬｉＣｏＭｎＯ4を用いた点を除いては、上記電池Ｅ１と同様にして作製した。
電池Ｅ７は、電池Ｅ１とは異なる正極活物質（ＬｉＣｏＭｎＯ4）及び第２電解質（ＬｉＰ(Ｃ2Ｏ4)3）を用いて作製したリチウムイオン二次電池である。電池Ｅ７は、正極活物質としてＬｉＣｏＭｎＯ4を用い、第２電解質として上記式（５）で表される物質（ＬｉＰ(Ｃ2Ｏ4)3）を用いた点を除いては電池Ｅ１と同様に作製した。
【００６８】
また、本例においては、上記電池Ｅ１〜電池Ｅ７の優れた特性を明らかにするために、比較用のリチウムイオン二次電池（電池Ｃ１〜電池Ｃ３）を作製した。
電池Ｃ１は、第２電解質を含有しておらず、電池Ｅ１〜電池Ｅ３と同様の正極活物質を用いたリチウムイオン二次電池である。具体的には、電池Ｃ１は、正極活物質としてＬｉＮｉ0.5Ｍｎ1.5Ｏ4を用い、上記第１電解質溶液、即ち、エチレンカーボネート（ＥＣ）とジエチルカーボネート（ＤＥＣ）とを３：７の体積比で混合した有機溶媒にＬｉＰＦ6を濃度１ｍｏｌ／Ｌとなるように加えて作製した溶液を非水電解液として用いたリチウムイオン二次電池である。したがって、電池Ｃ１は、第２電解質を含有しない非水電解液を用いた点を除いては、上記電池Ｅ１と同様にして作製した電池である。
【００６９】
電池Ｃ２は、第２電解質を含有しておらず、上記電池Ｅ４及び電池Ｅ５と同様の正極活物質を用いたリチウムイオン二次電池である。具体的には、電池Ｃ２は、正極活物質としてＬｉＦｅ0.5Ｍｎ1.5Ｏ4を用い、上記第１電解質溶液、即ち、エチレンカーボネート（ＥＣ）とジエチルカーボネート（ＤＥＣ）とを３：７の体積比で混合した有機溶媒にＬｉＰＦ6を濃度１ｍｏｌ／Ｌとなるように加えて作製した溶液を非水電解液として用いたリチウムイオン二次電池である。したがって、電池Ｃ２は、第２電解質を含有しない非水電解液を用い、さらに正極活物質としてＬｉＦｅ0.5Ｍｎ1.5Ｏ4を用いた点を除いては、上記電池Ｅ１と同様にして作製した電池である。
【００７０】
電池Ｃ３は、第２電解質を含有しておらず、上記電池Ｅ６及び電池Ｅ７と同様の正極活物質を用いたリチウムイオン二次電池である。具体的には、電池Ｃ３は、正極活物質として、ＬｉＣｏＭｎＯ4を用い、上記第１電解質溶液、即ち、エチレンカーボネート（ＥＣ）とジエチルカーボネート（ＤＥＣ）とを３：７の体積比で混合した有機溶媒にＬｉＰＦ6を濃度１ｍｏｌ／Ｌとなるように加えて作製した溶液を非水電解液として用いたリチウムイオン二次電池である。したがって、電池Ｃ３は、第２電解質を含有しない非水電解液を用い、さらに正極活物質としてＬｉＣｏＭｎＯ4を用いた点を除いては、上記電池Ｅ１と同様にして作製した電池である。
【００７１】
次に、上記のようにして作製した１０種類のリチウムイオン二次電池（電池Ｅ１〜電池Ｅ７及び電池Ｃ１〜電池Ｃ３）について、下記の充放電サイクル試験を行って、試験前後の容量維持率及び抵抗増加率を調べた。
「充放電サイクル試験」
電池の実使用温度範囲の上限と目される６０℃の温度条件下で、各電池（電池Ｅ１〜電池Ｅ７及び電池Ｃ１〜電池Ｃ３）を、電流密度２ｍＡ／ｃｍ2の定電流で、充電上限電圧５．１Ｖまで充電し、次いで電流密度２ｍＡ／ｃｍ2の定電流で放電下限電圧３．０Ｖまで放電を行う充放電を１サイクルとし、このサイクルを合計３００サイクル行った。
【００７２】
「容量維持率」
充放電サイクル試験前後に、各電池の放電電流値（ｍＡ）を測定し、この放電電流値に放電に要した時間（ｈｒ）を乗じて得られた値を、電池内の正極活物質の重量（ｇ）で除することにより放電容量を算出した。そして、充放電サイクル試験前の放電容量を容量Ａ（初期容量）、充放電サイクル試験後の放電容量を容量Ｂとしたとき、下記の式（ａ）により容量維持率を算出した。その結果を表１に示す。
容量維持率（％）＝容量Ｂ／容量Ａ×１００  ・・・・（ａ）
【００７３】
「抵抗増加率」
各電池を２０℃の温度条件で電池容量の５０％（ＳＯＣ＝５０％）に調整し、０．５Ａ、１Ａ、２Ａ、３Ａ、５Ａの電流を流して１０秒後の電池電圧を測定した。流した電流と電圧とを直線近似し、その傾きからＩＶ抵抗、即ち電池の内部抵抗を求めた。
抵抗増加率は、充放電試験後のＩＶ抵抗を抵抗Ｂ、充放電試験前のＩＶ抵抗を抵抗Ａ（初期ＩＶ抵抗）とすると、下記の式（ｂ）にて算出することができる。その結果を表１に示す。
抵抗増加率（％）＝（抵抗Ｂ−抵抗Ａ）×１００／抵抗Ａ  ・・・・（ｂ）
【００７４】
【表１】
2008288049.tif 000010
【００７５】
表１において、電池Ｅ１〜電池Ｅ３と電池Ｃ１、電池Ｅ４及び電池Ｅ５と電池Ｃ２、電池Ｅ６及び電池Ｅ７と電池Ｃ３とをそれぞれ比較して知られるごとく、正極活物質として高電圧正極活物質を用いた場合において、非水電解液中に、第１電解質（ＬｉＰＦ6）の他に第２電解質を添加すると、容量維持率を向上させることができる共に、抵抗増加率を抑制することができることがわかる。表１より知られるごとく、正極に高電圧正極活物質を用いた場合には、第２電解質を電解液中に添加することにより、容量維持率を２倍以上向上させることができると共に、抵抗増加率を１／２程度まで、場合によっては１／２未満にまで低下させることができる。したがって、正極に高電圧正極活物質を用いた場合には、第２電解質の添加による容量維持率の向上効果及び内部抵抗増加に対する抑制効果が非常に顕著であることがわかる。
【００７６】
したがって、本例によれば、高いエネルギー密度を発揮できると共に、高温で充放電を繰り返し行ったときにおける放電容量の低下及び内部抵抗の上昇を抑制できるリチウムイオン二次電池（電池Ｅ１〜電池Ｅ７）を提供することができる。
【図面の簡単な説明】
【００７７】
【図１】実施例１にかかる、リチウムイオン二次電池（コイン型）の構成を示す説明図。
【図２】実施例１にかかる、３種類の異なる正極活物質を含有するリチウムイオン二次電池（電池Ｘ１〜電池Ｘ３）における放電容量に対する放電電位の変化を示す線図。
【図３】実施例１にかかる、リチウムイオン二次電池（円筒型）の構成を示す説明図。
【符号の説明】
【００７８】
１  リチウムイオン二次電池
２  正極
３  負極
【図１】
2008288049.tif 000017
【図２】
2008288049.tif 000018
【図３】
2008288049.tif 000019